(57)【要約】【課題】  視認性に優れた電磁波シールド基材を提供する。【解決手段】  透明基材１と、接着剤層４、高導電率の金属からなる金属パターン層８とを有し、透明基材１に接していない金属パターン層８の上面側に、粘着層を介して反射防止機能、アンチグレア機能、または近赤外線吸収機能のうち、少なくとも１つの機能を有するフィルム９が貼着されていることから、近赤外線の外部への漏洩の防止や表示画面と電磁波シールド基材との間に発生するニュートンリングを防止ならびに表示画面からの光、及び外光の反射を抑えて画面の視認性の低下の防止を実現する。【選択図】  図５
2006196911.tif 000002
【特許請求の範囲】
【請求項１】
透明基材と、接着剤層、高導電率の金属からなる金属パターン層とを有し、前記透明基材に接していない前記金属パターン層の上面側に、粘着層を介して反射防止機能、アンチグレア機能、または近赤外線吸収機能のうち、少なくとも１つの機能を有するフィルムが貼着されていることを特徴とする電磁波シールド基材。
【請求項２】
透明基材と、接着剤層、高導電率の金属からなる金属パターン層とを有し、該金属パターン層の透明基材に隣接する面の表面粗さが０．１０〜１．００μｍであり、前記透明基材に接していない前記金属パターン層の上面側に、粘着層を介して反射防止機能、アンチグレア機能、または近赤外線吸収機能のうち、少なくとも１つの機能を有するフィルムが貼着されていることを特徴とする電磁波シールド基材。
【請求項３】
請求項１または請求項２記載の電磁波シールド基材を画面前部に設けたことを特徴とするプラズマディスプレイ。
【請求項４】
透明基材上に、金属層を接着剤を用いて接着し、該金属層をエッチングによりパターン化して金属パターン層を形成した後、前記透明基材に接していない前記金属パターン層の上面側に、粘着層を介して反射防止機能、アンチグレア機能、または近赤外線吸収機能のうち、少なくとも１つの機能を有するフィルムを貼着することを特徴とする電磁波シールド基材の製造方法。
【請求項５】
透明基材上に、該透明基材に隣接する面の表面粗さＲａが０．１０〜１．００μｍとなるように予め凹凸が形成された金属層を接着剤を用いて接着し、該金属層をパターン化して金属パターン層を形成した後、前記透明基材に接していない前記金属パターン層の上面側に、粘着層を介して反射防止機能、アンチグレア機能、または近赤外線吸収機能のうち、少なくとも１つの機能を有するフィルムを貼着することを特徴とする電磁波シールド基材の製造方法。
【発明の詳細な説明】
【技術分野】
【０００１】
本発明は視認性に優れた電磁波シールド基材、プラズマディスプレイ及びその製造方法に関する。
【背景技術】
【０００２】
情報処理装置等の表示画面に用いられるＰＤＰ（プラズマディスプレイパネル）やＣＲＴ（Cathode-Ray Tube）は、電磁波を外部に発生させるという問題点を有している。
【０００３】
そこで、これらの表示画面から発生する電磁波の外部への漏洩を防止するための技術が種々提案されている。一般的に広く知られている漏洩防止対策は、透明基材上に銅、ニッケル等の高導電率の金属からなる金属パターン層を形成する方法である。
【発明の開示】
【発明が解決しようとする課題】
【０００４】
しかしながら、上述のようにして形成した金属パターン層を有する電磁波シールド基材を表示画面の前面に設けると、表示画面からの光、及び外光が金属パターン層の表面で反射して、金属パターン層のパターン線に沿って十字状の反射が生じる。この十字状の光の反射により表示画面の視認性が低下するという不具合が生じる。
【０００５】
本発明は上記事情に鑑みてなされたものであり、視認性に優れた電磁波シールド基材、プラズマディスプレイ及びその製造方法を提供することを目的とする。
【課題を解決するための手段】
【０００６】
上記目的を達成するために、本発明の電磁波シールド基材は、透明基材と、接着剤層、高導電率の金属からなる金属パターン層とを有し、透明基材に接していない金属パターン層の上面側に、粘着層を介して反射防止機能、アンチグレア機能、または近赤外線吸収機能のうち、少なくとも１つの機能を有するフィルが貼着されていることを特徴とする。
【０００７】
本発明の電磁波シールド基材は、透明基材と、接着剤層、高導電率の金属からなる金属パターン層とを有し、該金属パターン層の透明基材に隣接する面の表面粗さが０．１０〜１．００μｍであり、透明基材に接していない金属パターン層の上面側に、粘着層を介して反射防止機能、アンチグレア機能、または近赤外線吸収機能のうち、少なくとも１つの機能を有するフィルムが貼着されていることを特徴とする。
【０００８】
本発明のプラズマディスプレイは、請求項１または請求項２記載の電磁波シールド基材を画面前部に設けたことを特徴とする。
【０００９】
本発明の電磁波シールド基材の製造方法は、透明基材上に、金属層を接着剤を用いて接着し、該金属層をエッチングによりパターン化して金属パターン層を形成した後、透明基材に接していない金属パターン層の上面側に、粘着層を介して反射防止機能、アンチグレア機能、または近赤外線吸収機能のうち、少なくとも１つの機能を有するフィルムを貼着することを特徴とする。
【００１０】
本発明の電磁波シールド基材の製造方法は、透明基材上に、該透明基材に隣接する面の表面粗さＲａが０．１０〜１．００μｍとなるように予め凹凸が形成された金属層を接着剤層を用いて接着し、該金属層をパターン化して金属パターン層を形成した後、透明基材に接していない金属パターン層の上面側に、粘着層を介して反射防止機能、アンチグレア機能、または近赤外線吸収機能のうち、少なくとも１つの機能を有するフィルムを貼着することを特徴とする。
【発明の効果】
【００１１】
以上の説明から明らかなように請求項１記載の発明の電磁波シールド基材は、透明基材と、接着剤層、高導電率の金属からなる金属パターン層とを有し、透明基材に接していない金属パターン層の上面側に、粘着層を介して反射防止機能、アンチグレア機能、または近赤外線吸収機能のうち、少なくとも１つの機能を有するフィルムが貼着されていることから、近赤外線の外部への漏洩の防止や表示画面と電磁波シールド基材との間に発生するニュートンリングを防止ならびに表示画面からの光、及び外光の反射を抑えて画面の視認性の低下の防止を実現する。
【００１２】
また、金属パターン層の片面、または両面の表面粗さＲａが０．１０〜１．００μｍであることにより、凹凸の形成によって生じるヘイズ等に起因する画面の視認性を低下させることがない。
【００１３】
また、請求項４記載の発明の電磁波シールド基材の製造方法は、透明基材上に、金属層を接着剤を用いて接着し、該金属層をエッチングによりパターン化して金属パターン層を形成した後、透明基材に接していない金属パターン層の上面側に、粘着層を介して反射防止機能、アンチグレア機能、または近赤外線吸収機能のうち、少なくとも１つの機能を有するフィルムを貼着することで、近赤外線の外部への漏洩の防止や表示画面と電磁波シールド基材との間に発生するニュートンリングを防止し、さらに、表示画面からの光、及び外光の反射を抑えて画面の視認性の低下の防止を実現する。
【００１４】
また、金属層の片面の表面粗さがＲａが０．１０〜１．００μｍであることにより、凹凸の形成によって生じるヘイズ等に起因する画面の視認性を低下させることがない。
【発明を実施するための最良の形態】
【００１５】
次に添付図面を参照しながら本発明の電磁波シールド基材、及びその製造方法に係る実施の形態を詳細に説明する。図１〜図１３を参照すると本発明の電磁波シールド基材、及びその製造方法に係る実施の形態が示されている。
【００１６】
まず、図１を参照しながら本発明の電磁波シールド基材に係る実施形態の構成について説明する。図１に示されるように本発明に係る電磁波シールド基材は、透明基材１上に高導電率の金属からなる金属パターン層２が形成されている。
【００１７】
金属パターン層２の表面には、図１に示されるように黒化処理が施され、また、表面には所定の粗さの凹凸が形成されている。この表面に形成される所定の粗さの凹凸は、図１の（ａ）に示されるように金属パターン層２の、透明基材１に接していない側の面に設けるものであってもよいし、図１の（ｂ）に示されるように金属パターン層２の、透明基材１との接触面に設けるものであってもよいし、図１の（ｃ）に示されるように金属パターン層２の両面に設けるものであってもよい。電磁波シールド基材を表示画面の前面に設けた場合、表示画面からの光、及び外光による金属反射により画面の視認性を低下させるという不具合を生じる。このような不具合を防止するために金属パターン層２の表面には黒化処理及び所定の粗さの凹凸が形成されている。なお、金属パターン層２の表面への凹凸の形成はこの黒化処理により形成することができる。
【００１８】
また、金属パターン層２は、一般的な形状であってもよいが、図１に示されるように金属パターン層２の、透明基材１と平行する切断面の面積が、透明基材１に近づくに従って大きくなるように形成されているとさらによい。このような形状の金属パターン層２とすることにより、透明基材下側からは金属パターン層の側面が殆ど見ることが出来ない。よって透明基材下側から入射した光の金属パターン層側面での反射量を低く抑えることができる。また、斜めから見たときの視野を妨げないので、ライン膜厚を従来よりもさらに厚くして電磁波のシールド効果を高めても視認性を低下させることがない。
【００１９】
上記構成の電磁波シールド基材は、透明基材１側の金属パターン層２の表面に凹凸を形成する場合、図２の（ａ）に示されるように、透明基材１に予め凹凸を有する金属箔（銅箔）３を接着剤４を用いて張り付ける。
【００２０】
そして、図２の（ｂ）に示されるように金属箔３の上面にレジスト５を塗布してパターン化し、図２の（ｃ）に示されるようにエッチングにより金属箔３をパターン化して金属パターン層２を形成する。
【００２１】
上記工程により形成される電磁波シールド基材は、金属反射防止のために金属箔３の表面に黒化処理により凹凸を形成しているので、図２の（ｃ）に示されるように金属箔３を透明基材１に接着する接着剤４の表面にも凹凸が形成される。
【００２２】
この凹凸により、光を透過させる、エッチングにより金属箔を剥離した箇所のヘイズ（表面の凹凸による曇り）が高くなり、表示画面の前面に設けた際に、画面の視認性を低下させる不具合を生じる。
【００２３】
そこで、金属パターン層の表面に形成する凹凸の粗さを替えて、金属パターン層での金属反射の状況と、その凹凸により生じるヘイズ値について調べた。図３には金属パターン層表面の粗さと、その粗さの金属パターン層に光を照射した際に十字状のムラが発生したか否かと、その粗さでのヘイズ（表面の凹凸による曇り）値とが示されている。
【００２４】
この結果、図３に示されるように金属パターン層の表面にＲａ値０．１０〜１．００μｍの凹凸を形成すると、十字状のムラを抑えることができ、さらに凹凸によるヘイズも問題とならないことが判った。
【００２５】
なお、上述した表面粗さＲａとは、図４に示された粗さ曲線からその中心線の方向に評価長さＩｍ（７５ｍｍ以上）を抜き取り、この抜き取り部分の中心線をＸ軸、縦倍率の方向をＹ軸とし、粗さ曲線をＹ＝ｆ（Ｘ）で表した時に、次の式によって求められる値をμｍで表したものである。
【００２６】
【数１】
2006196911.tif 000003
【００２７】
上述した表面粗さＲａ０．１０〜１．００μｍの範囲で金属パターン層２の表面に凹凸を形成することにより、光の照射により生じる金属パターン線に沿った十字状の反射を防止するとともに、凹凸の形成によって生じるヘイズ等に起因する視認性の低下を防止することができる。
【００２８】
次に、上述した電磁波シールド基材を光学フィルタに適用した実施形態について説明する。
【００２９】
図５には、本発明の電磁波シールド基材を光学フィルタに適用した第１の実施形態が示されている。図５に示された第１の実施形態は、透明基材１の片方の面に、粘着剤７によりＰＥＴ（Polyethylene terephthalate ）フィルムが張り付けられたＰＥＴフィルム層６が形成され、ＰＥＴフィルム層６の上面には接着剤４によりパターン化された銅箔が接着された銅パターン層８が形成され、銅パターン層８の上面には粘着剤７によりアンチグレア、または反射防止及びアンチグレアの機能を有する透明フィルムが張り付けられた透明フィルム層９が形成されている。また、透明基材１のもう片方の面には粘着剤４により反射防止、または反射防止及びアンチグレアの機能を有する透明フィルムが張り付けられた透明フィルム層１０が形成されている。
【００３０】
樹脂からなる透明基材１には近赤外線吸収剤が練り込まれている。ＰＤＰはリモートコントロール装置や通信機器等に誤動作を生じさせる近赤外線を放出することが知られている。この近赤外線を吸収する近赤外線吸収剤を透明基材に練り込むことにより、近赤外線の外部への漏洩を防止することができる。また、透明基材の縁周囲には表示画面を引き締めるための黒枠印刷１１が施されている。
【００３１】
ＰＥＴフィルム層６上に形成された銅パターン層８は、上述の如く接着剤４との接着面と、その上面とに表面粗さＲａが０．１０〜１．００μｍの凹凸が黒化処理により形成されている。このような凹凸を設けることにより銅パターン層８上への光の照射によりパターン線に沿って生じていた十字状の反射を防止することができる。また、表面粗さの上限値を１．００μｍとすることで、凹凸の形成によって生じるヘイズ等に起因する視認性の低下を防止することができる。
【００３２】
なお、銅パターン層８は、線幅５〜３０μｍ、ラインピッチ１００〜５００μｍ、ライン角度２５度〜４５度で形成するとよい。
【００３３】
また、銅パターン層８の上面に、粘着剤７により接着された透明フィルム層９は、アンチグレア、またはアンチグレア及び反射防止の機能を有するフィルム層である。アンチグレア機能は表示画面と電磁波シールド基材との間に発生するニュートンリングを防止する機能である。また、反射防止機能は、電磁波シールド基材を表示画面の前面に設けた場合に、表示画面からの光、及び外光の反射を抑えて画面の視認性の低下を防止する機能である。
【００３４】
また、透明基材１の反対側の面には、粘着剤７により反射防止機能、またはアンチグレア機能及び反射防止機能を有する透明フィルム層１０が形成されている。
【００３５】
次に、上述した光学フィルタの製造手順について図６に示された光学フィルタの製造過程を表す図を参照しながら説明する。
【００３６】
銅パターン層８には電解めっきにより形成された電解銅箔１２が用いられる。この銅箔１２の片方の面、または両面に黒化処理を施して、表面粗さＲａが０．１０〜１．００μｍの凹凸を形成する。なお、凹凸の形成は、黒化処理により形成することも可能であるが、図７に示されたドラム１３を用いて形成することも可能である。図７に示されるドラム１３は表面に所定の粗さで凹凸が形成され、マイナスに帯電している。このドラムの一部をプラスに帯電した化学研磨剤が入れられた容器に漬けて、ドラム１４に巻き付けられた銅箔１２をドラム１３を介してドラム１５に巻き取っていく。この際、銅箔１２の一方の面は、ドラム１３に設けた凹凸により、また他方の面は、化学研磨剤により研磨されて表面に凹凸が形成される。
【００３７】
上述の如き銅箔１２を、ＰＥＴフィルムに貼り合わせる。接着剤４を塗布されたＰＥＴフィルム６に、図６のｂに示されるように黒化処理を施された面がＰＥＴフィルム６と接触するように銅箔１２を貼り合わせる。そして、図６のｃに示されるように銅箔１２が付けられたＰＥＴフィルム６と透明基材１とを、銅箔側が接着面とならないように粘着剤７により貼り合わせる。
【００３８】
次に、図６のｄに示されるように銅箔１２上にレジスト５を塗布して、このレジスト５をパターン化する。そして、図６のｅに示されるようにエッチングにより銅箔１２をパターン化し、銅パターン層８を形成する。銅箔のパターン化後、銅パターン層８の黒化処理が施されていない面に黒化処理を施して、銅パターン層８の表面に凹凸を付ける。この凹凸も、表面粗さＲａが０．１０〜１．００となるように形成する。
【００３９】
そして、図６のｆに示されるように銅パターン層８の上面と、透明基材１のもう一方の面に透明フィルム層９、１０を粘着剤７により張り付ける。なお、銅パターン層８上に形成する透明フィルム層９は、アンチグレア、またはアンチグレア及び反射防止の機能を有するフィルム層であり、透明基材１のもう一方の面に形成する透明フィルム層１０は、反射防止機能、またはアンチグレア機能及び反射防止機能を有するフィルム層である。
【００４０】
なお、透明基材１に形成される黒枠印刷１１は、図５に示されるように透明基材１の、銅パターン層８を設けた面と同一の側の面に印刷するものであってもよいし、図８に示されるように透明基材１の、銅パターン層８を設けた面と反対側の面に印刷するものであってもよい。
【００４１】
次に、図９及び図１０を参照しながら本発明の電磁波シールド基材を光学フィルタに適用した第２及び第３の実施形態について説明する。なお、図９には第２の実施形態が示され、図１０には第３の実施形態が示されている。
【００４２】
これらの実施形態は、上述した第１の実施形態とは異なり、透明基材１としてガラスを用いている。透明基材１がガラスである場合、透明基材に近赤外線吸収剤を練り込むことはできない。そこで、図９に示された第２の実施形態では銅パターン層８上に粘着剤７により近赤外線吸収フィルム１６を貼り合わせた近赤外線吸収フィルム層１６を設けている。また、図１０に示された第３の実施形態では、耐性の強い近赤外線吸収フィルムを粘着剤７により透明基材１上に貼り合わせて近赤外線吸収フィルム層１６としている。
【００４３】
また、上述した第１の実施形態では、銅パターン層８上に設ける透明フィルム層９を、アンチグレア機能、または反射防止機能及びアンチグレア機能を有するフィルム層としているが、これらの実施形態では、この透明フィルム層１７に反射防止機能のみを持たせている。また、透明基材１上に粘着剤７により張り付けられる透明フィルム層１８には、反射防止機能、またはアンチグレア機能及び反射防止機能を持たせるようにしている。
【００４４】
また、第２及び第３の実施形態においても銅パターン層８の接着剤との接着面及びその上面とに表面粗さＲａ０．１０から１．００で凹凸が形成されている。
【００４５】
なお、第２の実施形態の変形例として、銅パターン層８側の透明基材１に黒枠印刷１１を行うのではなく、図１１に示されるように銅パターン層８を設けた側とは反対側の透明基材に黒枠印刷１１を行うものであってもよい。
【００４６】
また、第３の実施形態の変形例として、第２の実施形態の変形例と同様に、図１２に示されるように銅パターン層８を設けた側とは反対側の透明基材１に黒枠印刷１１を行ったものであってもよい。
【００４７】
次に、作製実施例の製造工程を図１３に示されたフローチャートを参照しながら説明する。
【００４８】
まず、ＰＥＴフィルム付き銅箔から銅箔部を剥離する（ステップＳ１）。本実施例では、銅箔が蒸着でＰＥＴフィルムに付けられた、東洋メタランジング株式会社製、商品名メタロイヤルの銅箔部分をＰＥＴフィルムから剥離する（ステップＳ１）。
【００４９】
次に、ＰＥＴフィルムを剥離した銅箔を化学研磨する（ステップＳ２）。この処理は研磨剤として、三菱瓦斯化学株式会社製、商品名ＮＰＥ−３００を用いた。濃度２０％、２０℃のＮＰＥ−３００に銅箔を２００ｓｅｃ浸漬する。
【００５０】
次に、化学研磨した銅箔を接着剤を用いてＰＥＴフィルムに貼り合わせる（ステップＳ３）。本実施例では、接着剤として株式会社スリーボンド製、商品名ＴＢ１５４９を用いた。この接着剤をバーコーター＃２０でＰＥＴフィルムに塗布し、銅箔と貼り合わせる。その後、５５℃で１５分間乾燥させ、乾燥後５Ｋｇローラで圧着する。
【００５１】
次に、銅箔とＰＥＴフィルムとを貼り合わせた銅箔フィルムを透明基板に貼り合わせる（ステップＳ４）。銅箔が張り付けられたＰＥＴフィルムと透明基板とを粘着剤により貼り合わせる。なお、透明基板には近赤外線吸収剤を添加させておくこともできる。
【００５２】
次に、銅箔上にレジストを塗布する（ステップＳ５）。本実施例ではレジスト剤として東京応化株式会社製、商品名、ＴＬＣＲ−Ｐ８００８を用いた。銅箔フィルムが張り付けられた透明基板をスピンナー上に固定し、銅箔上にレジストを塗布し、１５００ｒｐｍで１分間回転させる。
【００５３】
次に、塗布したレジストをプレベークする（ステップＳ６）。この処理は９０℃のクリーンオーブンで２０分間ベークする。
【００５４】
次に、レジストをパターン化するためにレジスト上にマスクを付けて露光（ステップＳ７）、現像（ステップＳ８）を行う。露光は、１２０ｍｊ／ｃｍ2の光量で、現像は濃度０．８％、２５℃のＫＯＨに１分間漬浸することにより行う。
【００５５】
次に、露光、現像を終えた基板を水洗いし（ステップＳ９）、エッチングを行う。本実施例では、エッチング液としてメルテックス株式会社製、商品名メルストリップＭＮ−９５７を用いた。４０℃のエッチング液を基板上に５０秒間スプレイする。
【００５６】
次に、銅パターン層上に付けられたレジストを剥離する（ステップＳ１１）。この処理は、３０℃の３％濃度のＫＯＨに２分間漬浸する。
【００５７】
そして、レジストを剥離した電磁波シールド基板を水洗（ステップＳ１２）、乾燥させ（ステップＳ１３）、基板の両面に反射防止フィルムをラミネートする（ステップＳ１４）。本実施例では反射防止剤として、日本油脂株式会社製、商品名リアルック２２０１を用い、この反射防止剤を５Ｋｇ／ｃｍ2でラミネートする。
【００５８】
以上の工程により、図５に示された構成の光学フィルタを生成することができる。
【００５９】
なお、上述した実施形態は本発明の好適な実施の形態である。但し、これに限定されるものではなく、本発明の要旨を逸脱しない範囲内において種々変形実施可能である。
【図面の簡単な説明】
【００６０】
【図１】本発明の電磁波シールド基材に係る実施形態の構成を表す断面図である。
【図２】金属パターン層の透明基材への形成方法を説明するための図である。
【図３】金属パターン層の表面の凹凸の粗さと、十字ムラとの関係を表す図である。
【図４】表面粗さを説明するための図である。
【図５】本発明の電磁波シールド基材を光学フィルタに適用した第１の実施形態の構成を表す断面図である。
【図６】光学フィルタの第１の実施形態の製造過程の状態を表す図である。
【図７】金属箔の表面に形成する凹凸の形成方法を説明するための図である。
【図８】光学フィルタの第１の実施形態の変形例の構成を表す断面図である。
【図９】本発明の電磁波シールド基材を光学フィルタに適用した第２の実施形態の構成を表す断面図である。
【図１０】本発明の電磁波シールド基材を光学フィルタに適用した第３の実施形態の構成を表す断面図である。
【図１１】光学フィルタの第２の実施形態の変形例の構成を表す断面図である。
【図１２】光学フィルタの第３の実施形態の変形例の構成を表す断面図である。
【図１３】作製実施例の製造工程を表すフローチャートである。
【符号の説明】
【００６１】
１    透明基材
２    金属パターン層
３    金属箔
４    接着剤
５    レジスト
６    ＰＥＴフィルム層
７    粘着剤
８    銅パターン層
９、１０、１７、１８    透明フィルム層
１２    銅箔
１３、１４、１５    ドラム
１６    近赤外線吸収フィルム層
【図１】
2006196911.tif 000004
【図２】
2006196911.tif 000005
【図３】
2006196911.tif 000006
【図４】
2006196911.tif 000007
【図５】
2006196911.tif 000008
【図６】
2006196911.tif 000009
【図７】
2006196911.tif 000010
【図８】
2006196911.tif 000011
【図９】
2006196911.tif 000012
【図１０】
2006196911.tif 000013
【図１１】
2006196911.tif 000014
【図１２】
2006196911.tif 000015
【図１３】
2006196911.tif 000016